(57)【特許請求の範囲】
【請求項１】
第１のセラミックグリーンシートおよび第２のセラミックグリーンシートを準備する工程と、
前記第２のセラミックグリーンシートを、中央部に貫通孔を設けて枠状に成形する工程と、
前記第１のセラミックグリーンシートの上面に、前記第２のセラミックグリーンシートを積層したときに、平面視で、その一端が前記貫通孔の開口内に露出して他端が前記第２のセラミックグリーンシートと重なるように導体ペーストを印刷して、帯状の電極パターンを前記貫通孔の開口に沿った並びに形成する工程と、
前記電極パターンの前記一端を露出させて複数の前記電極パターンおよび該電極パターン間を覆うようにセラミックペーストを印刷して、前記貫通孔の開口に沿って帯状の第１の絶縁パターンを形成する工程と、
前記第１の絶縁パターンの前記第１のセラミックグリーンシートの中央側の一部を帯状に露出させて前記第１の絶縁パターンを覆うようにセラミックペーストを印刷して、第２の絶縁パターンを前記第１の絶縁パターンに沿って帯状に形成する工程と、
前記第２の絶縁パターンの一部が前記貫通孔の開口内に帯状に露出するように、前記第１のセラミックグリーンシートの上面に、枠状の前記第２のセラミックグリーンシートを積層して加圧することにより積層体を作製する工程と、
前記積層体を焼成する工程と
を備えることを特徴とする配線基板の製造方法。
【発明の詳細な説明】
【技術分野】
【０００１】
本発明は、半導体素子や水晶振動子等の電子部品を収容して搭載するための配線基板の製造方法に関するものである。
【背景技術】
【０００２】
従来から、電子部品を搭載し、電子機器に組み込まれる配線基板に接続するための配線基板としてセラミック製のものが用いられており、上面に電子部品を収容するための凹部を有する形状のものがある。凹部の底面が電子部品搭載領域となり、その周囲（凹部の底面または凹部の周囲の基板の上面）に形成された電極と、電子部品搭載領域に搭載された電子部品の各電極とを半田やボンディングワイヤ等の接続手段を介して電気的に接続することによって、電子部品が凹部内に収容されて外部との接触等による機械的応力から保護された電子装置が作製される。電極には配線導体が接続されており、配線導体は配線基板の外表面まで延長して形成されており、この外表面に露出した配線導体と配線基板の電極とを半田等によって接合することによって、電子部品は配線基板に電気的に接続される。また、配線基板に電子部品を搭載して電気的に接続した後に、金属やセラミックスから成る蓋体をろう材やガラスによって配線基板の上面に取着して気密封止することによって、電子部品を機械的応力のみならず雰囲気から保護することも行なわれる。
【０００３】
このようなセラミック製の配線基板は、グリーンシート積層法によって製作される。例えば、セラミック粉末と有機バインダとを主成分とするセラミックグリーンシートを準備し、金属粉末を主成分とする導体ペーストを印刷するなどして配線導体パターンおよび電極パターンを形成した第１のセラミックグリーンシート上に、貫通孔を形成することによって枠状とした第２のセラミックグリーンシートを積層して圧着することによってセラミック生積層体を形成した後、このセラミック生積層体を焼成することによってセラミック製の配線基板が製作される。また、開口の大きさの異なる貫通孔を形成した第２のセラミックグリーンシートを複数準備して、内部に段差のある凹部を有する配線基板とする場合もある（例えば、特許文献１を参照。）。
【０００４】
上記のような配線基板においては、平面視で、電極パターンの一端が第２のセラミックグリーンシートの貫通孔の開口内に露出して他端が前記第２のセラミックグリーンシートと重なるように配置していると、第１のセラミックグリーンシート上に第２のセラミックグリーンシートを積層して圧着した際に、電極パターンが配置された部分と配置されていない部分とに段差があるので、電極パターン間の、第１セラミックグリーンシートと第２セラミックグリーンシートとの間に、第２のセラミックグリーンシートの貫通孔の開口側に、空隙部（口開き）が形成されることがある。特に、電子装置の小型化や高密度化に伴って隣接する電極パターン間の間隔が狭くなると、空隙部が隣接する電極パターン間の全体に渡って形成されることがある。そして、このような積層体を焼成して作製した配線基板表面の電極や配線導体の露出する表面にめっき層を被着するためにめっき液に浸漬した際に、空隙部内にめっき液が入り込んで、めっき液から引き上げた際に空隙部内にめっき液が残留する。そして、残留しためっき液の金属成分が空隙部内に付着し、隣接する電極間にメッキがかかることによって、隣接する電極同士を短絡させてしまうことがある。
【０００５】
そこで、電極間に空隙部が生じることを抑制するために、電極の表面を絶縁ペーストによって形成された絶縁層によって被覆するという対策が考えられる。このような絶縁層は、電極パターンを形成した後、この電極パターンを被覆するように、例えば、セラミックスを主成分とする絶縁ペーストからなる絶縁パターンを印刷塗布しておくことによって形成することができる。このように、電極パターンを被覆するように絶縁ペーストを塗布し
ておくことによって、第１のセラミックグリーンシートと第２のセラミックグリーンシートとを積層する際に、絶縁ペーストが流動して段差を埋めるので、空隙部が生じることを抑制することができる。
【先行技術文献】
【特許文献】
【０００６】
【特許文献１】特開2005−276910号公報
【発明の概要】
【発明が解決しようとする課題】
【０００７】
しかしながら、上記したような絶縁パターンの厚みが薄いと、第１のセラミックグリーンシートの上に第２のセラミックグリーンシートを積層して加圧した際に、絶縁パターンに第２のセラミックグリーンシートの開口に沿ってクラックが発生し、このクラックが電極パターンまで達してしまうことがある。このようなクラックが発生した場合には、配線基板をめっき液に浸漬すると、このクラック内にめっき液が入り込んで、配線基板をめっき液から引き上げた際にクラック内にめっき液が残留して金属成分が付着し、この金属成分を介して隣接する電極同士が短絡してしまうことがあった。
【０００８】
また、絶縁パターンの厚みを厚くすると、第１のセラミックグリーンシートの上に第２のセラミックグリーンシートを積層して加圧した際に、上記したようなクラックを防ぐことはできるが、絶縁パターンの端部に電極パターンに加わる圧力が集中しやすいので、絶縁パターンの端部に沿って電極パターンにクラックが発生してしまうことがある。このようなクラックが発生すると、配線基板の電極が断線してしまい、電極から配線基板内の配線導体へ電気的に接続できなくなることがあった。
【０００９】
本発明は上記従来技術の問題点に鑑み案出されたものであり、その目的は、凹部内に形成された複数の電極同士の短絡や電極の断線を抑制することができる配線基板の製造方法を提供することにある。
【課題を解決するための手段】
【００１０】
本発明の配線基板の製造方法は、第１のセラミックグリーンシートおよび第２のセラミックグリーンシートを準備する工程と、前記第２のセラミックグリーンシートを、中央部に貫通孔を設けて枠状に成形する工程と、前記第１のセラミックグリーンシートの上面に、前記第２のセラミックグリーンシートを積層したときに、平面視で、その一端が前記貫通孔の開口内に露出して他端が前記第２のセラミックグリーンシートと重なるように導体ペーストを印刷して帯状の電極パターンを前記貫通孔の開口に沿った並びに形成する工程と、前記電極パターンの前記一端を露出させて複数の前記電極パターンおよび該電極パターン間を覆うように、セラミックペーストを印刷して前記貫通孔の開口に沿って帯状の第１の絶縁パターンを形成する工程と、前記第１の絶縁パターンの前記第１のセラミックグリーンシートの中央側の一部を帯状に露出させて前記第１の絶縁パターンを覆うように、セラミックペーストを印刷して第２の絶縁パターンを前記第１の絶縁パターンに沿って帯状に形成する工程と、前記第２の絶縁パターンの一部が前記貫通孔の開口内に帯状に露出するように、前記第１のセラミックグリーンシートの上面に、枠状の前記第２のセラミックグリーンシートを積層して加圧することによって積層体を作製する工程と、前記積層体を焼成する工程とを備えることを特徴とするものである。
【発明の効果】
【００１１】
本発明の配線基板の製造方法によれば、第１のセラミックグリーンシートおよび第２のセラミックグリーンシートを準備する工程と、第２のセラミックグリーンシートを、中央部に貫通孔を設けて枠状に成形する工程と、第１のセラミックグリーンシートの上面に、
第２のセラミックグリーンシートを積層したときに、平面視で、その一端が貫通孔の開口内に露出して他端が第２のセラミックグリーンシートと重なるように導体ペーストを印刷して帯状の電極パターンを貫通孔の開口に沿った並びに形成する工程と、電極パターンの一端を露出させて複数の電極パターンおよび電極パターン間を覆うように、セラミックペーストを印刷して貫通孔の開口に沿って帯状の第１の絶縁パターンを形成する工程と、第１の絶縁パターンの第１のセラミックグリーンシートの中央側の一部を帯状に露出させて第１の絶縁パターンを覆うように、セラミックペーストを印刷して第２の絶縁パターンを第１の絶縁パターンに沿って帯状に形成する工程と、第２の絶縁パターンの一部が貫通孔の開口内に帯状に露出するように、第１のセラミックグリーンシートの上面に、枠状の第２のセラミックグリーンシートを積層して加圧することにより積層体を作製する工程とを備えることにより、第２のセラミックグリーンシートの開口に沿った部分では、第１の絶縁パターンの厚みと第２の絶縁パターンの厚みとの合計の厚みを十分に厚くすることができる。従って、絶縁パターンに第２のセラミックグリーンシートの開口に沿った電極パターンを露出させるようなクラックが発生することを抑制することができる。また、第１のセラミックグリーンシートと第２のセラミックグリーンシートとを積層して加圧しても、平面視で第１の絶縁パターンの端部と第２の絶縁パターンの端部との位置がずれていることから、圧力が第２のセラミックグリーンシートの開口内に位置する第１の絶縁パターンの端部と第２の絶縁パターンの端部とに分散するので、積層して加圧することによって電極パターンにクラックが発生することを抑制することができる。よって、第１のセラミックグリーンシートと第２のセラミックグリーンシートとを積層して加圧した際に生じる絶縁パターンへのクラックや電極パターンへのクラックを抑制することができる。従って、隣接する電極同士の短絡や電極の断線の発生を抑制することができる。
【図面の簡単な説明】
【００１２】
【図１】（ａ）は本発明の配線基板の製造方法の実施の形態の一工程の一例を示す平面図であり、（ｂ）は（ａ）のＡ−Ａ線断面を示す断面図である。
【図２】（ａ）は本発明の配線基板の製造方法の実施の形態の一工程の一例を示す平面図であり、（ｂ）は（ａ）のＡ−Ａ線断面を示す断面図である。
【図３】（ａ）は本発明の配線基板の製造方法の実施の形態の一工程の一例を示す平面図であり、（ｂ）は（ａ）のＡ−Ａ線断面を示す断面図である。
【図４】（ａ）は図３（ａ）のＡ部を拡大して示す平面図であり、（ｂ）は（ａ）のＡ−Ａ線断面を示す断面図である。
【図５】（ａ）は本発明の配線基板の製造方法の実施の形態の一工程の他の例を示す平面図であり、（ｂ）は（ａ）のＡ−Ａ線断面を示す断面図である。
【図６】（ａ）は本発明の配線基板の製造方法の実施の形態の一工程の他の例を示す平面図であり、（ｂ）は（ａ）のＡ−Ａ線断面を示す断面図である。
【図７】（ａ）は本発明の配線基板の製造方法の実施の形態の一工程の他の例を示す平面図であり、（ｂ）は（ａ）に第２のセラミックグリーンシートが積層される前の本発明の配線基板の製造方法の実施の形態の一工程の例を示す平面図である。
【発明を実施するための形態】
【００１３】
本発明の配線基板の製造方法について、図面を参照しつつ詳細に説明する。図１乃至図７において、１は第１のセラミックグリーンシート、２は第２のセラミックグリーンシート、２ａは貫通孔、３は電極パターン、４は第１の絶縁パターン、５は第２の絶縁パターン、６は貫通導体パターン、７は配線導体パターン、８は積層体、８ａは凹部である。また、図２乃至図５および図７においては、電極パターン３の第１絶縁パターン４および第２絶縁パターン５ならびに第２のセラミックグリーンシート２に覆われた部分の様子を破線で透視して示している。
【００１４】
まず、第１のセラミックグリーンシート１と第２のセラミックグリーンシート２とを準
備する。第１のセラミックグリーンシート１および第２のセラミックグリーンシート２は、作製する配線基板に応じた厚みのものが使用される。
【００１５】
第１のセラミックグリーンシート１および第２のセラミックグリーンシート２は、セラミック粉末に有機バインダおよび溶剤を、また必要に応じて所定量の可塑剤や分散剤を加えてスラリーを得て、これをＰＥＴ（ポリエチレンテレフタレート）等の樹脂や紙製の支持体上にドクターブレード法，リップコーター法またはダイコーター法等の成形方法によって塗布してシート状に成形し、温風乾燥，真空乾燥または遠赤外線乾燥等の乾燥方法によって乾燥することによって作製する。
【００１６】
セラミック粉末としては、例えば、酸化アルミニウム（Ａｌ２Ｏ３）粉末，窒化アルミニウム（ＡｌＮ）粉末，ガラスセラミック粉末等が挙げられ、配線基板に要求される特性に合わせて適宜選択される。
【００１７】
セラミック粉末が酸化アルミニウム粉末や窒化アルミニウム粉末の場合は、酸化珪素（ＳｉＯ２）や酸化マグネシウム（ＭｇＯ）等の焼結助剤となる成分の粉末が加えられ、また、着色剤として酸化マンガン（ＭｎＯ）等の粉末を加えてもよい。
【００１８】
ガラスセラミック粉末は、ガラス粉末とフィラー粉末とを10：90乃至99：１、好ましくは40：60乃至80：20の質量比で混合したものである。ガラスセラミック粉末のガラス粉末としては、従来からガラスセラミックスに用いられているものを用いればよく、例えばＳｉＯ２−Ｂ２Ｏ３系，ＳｉＯ２−Ｂ２Ｏ３−Ａｌ２Ｏ３系，ＳｉＯ２−Ｂ２Ｏ３−Ａｌ２Ｏ３−ＭＯ系（ただし、ＭはＣａ，Ｓｒ，Ｍｇ，ＢａまたはＺｎを示す。），ＳｉＯ２−Ａｌ２Ｏ３−Ｍ１Ｏ−Ｍ２Ｏ系（ただし、Ｍ１およびＭ２は同じまたは異なってＣａ，Ｓｒ，Ｍｇ，ＢａまたはＺｎを示す。），ＳｉＯ２−Ｂ２Ｏ３−Ａｌ２Ｏ３−Ｍ１Ｏ−Ｍ２Ｏ系（ただし、Ｍ１およびＭ２は上記と同じである。），ＳｉＯ２−Ｂ２Ｏ３−Ｍ３２Ｏ系（ただし、Ｍ３はＬｉ、ＮａまたはＫを示す。），ＳｉＯ２−Ｂ２Ｏ３−Ａｌ２Ｏ３−Ｍ３２Ｏ系（ただし、Ｍ３は上記と同じである。），Ｐｂ系，Ｂｉ系等のガラスの粉末が用いられる。
【００１９】
また、ガラスセラミック粉末のフィラー粉末としては、従来からガラスセラミックスに用いられているものを用いればよく、例えばＡｌ２Ｏ３とＳｉＯ２とＺｒＯ２とアルカリ土類金属酸化物との複合酸化物，ＴｉＯ２とアルカリ土類金属酸化物との複合酸化物，Ａｌ２Ｏ３およびＳｉＯ２（クリストバライト，クオーツ）の少なくとも１種を含む複合酸化物（例えばスピネル，ムライト，コージェライト）等のセラミック粉末が挙げられる。
【００２０】
有機バインダとしては、従来からセラミックグリーンシートに用いられているものを用いればよく、例えばアクリル系（アクリル酸，メタクリル酸またはそれらのエステルの単独集合体または共重合体、具体的にはアクリル酸エステル共重合体，メタクリル酸エステル共重合体，アクリル酸エステル−メタクリル酸エステル共重合体等），ポリビニルブチラール系，ポリビニルアルコール系，アクリル−スチレン系，ポリプロピレンカーボネート系，セルロース系等の単独共重合体または共重合体が挙げられる。焼成工程での分解性や揮発性を考慮すると、アクリル系バインダがより好ましい。また、有機バインダの添加量はセラミック粉末によって異なるが、焼成時に分解・除去されやすく、かつセラミック粉末が分散され、グリーンシートのハンドリング性や加工性が良好な量であればよく、セラミック粉末に対して10乃至20質量％程度が望ましい。
【００２１】
スラリーに含まれる溶剤は、セラミック粉末および有機バインダを分散させ、グリーンシート成形に適した粘度のスラリーが得られるように、例えば炭化水素類，エーテル類，エステル類，ケトン類，アルコール類等の有機溶剤や水が挙げられる。これらの中で、ト
ルエン，メチルエチルケトン，イソプロピルアルコール等の蒸発係数の高い溶剤は、スラリー塗布後の乾燥工程が短時間で終了できるので好ましい。溶剤の量は、セラミック粉末に対して30乃至100質量％の量で加えることによって、スラリーを良好に支持体上に塗布
することができるような粘度、具体的には３乃至100ｃｐｓ程度となるようにすることが
望ましい。
【００２２】
次に、図１に示す例のように、第２のセラミックグリーンシート２を、中央部に貫通孔２ａを設けて枠状に形成する。貫通孔２ａは、金型やパンチングによる打ち抜き加工またはレーザ加工によって形成することができる。貫通孔２ａは、平面視で四角形状等の多角形状，円形状または楕円形状等に形成される。
【００２３】
また、図２に示す例のように、第１のセラミックグリーンシート１の上面に、導体ペーストによる電極パターン３を形成する。さらに、図２に示す例では、配線導体として第１のセラミックグリーンシート１の下面に、外部回路基板と接続するための接続パッドとなる配線導体パターン７が形成されている。
【００２４】
電極パターン３は、搭載される電子部品の各電極とワイヤボンディングやフリップチップ実装によって電気的に接続される電極となるものであり、電極は貫通導体を介して他の配線導体に接続されるので、第１のセラミックグリーンシート１には、貫通導体となる貫通導体パターン６および配線導体となる配線導体パターン７が形成される。配線導体には、半田等の接合材を介して外部回路基板へ接続するための接続パッドや基板内で引き回される内部配線層がある。
【００２５】
電極パターン３および配線導体パターン７は、例えば、第１のセラミックグリーンシート１にパンチングや金型による打ち抜き加工やレーザ加工によって貫通導体パターン６用の貫通孔を形成し、この貫通孔に貫通導体パターン６用の導体ペーストをスクリーン印刷法やプレス充填によって埋め込んで貫通導体パターン６を形成し、第１のセラミックグリーンシート１の上面または下面の貫通導体パターン６が露出した部分の上に電極パターン３および配線導体パターン７用の導体ペーストをスクリーン印刷法またはグラビア印刷法等の印刷法によって所定パターン形状で印刷することによって、５乃至20μｍ程度の厚みで形成される。
【００２６】
導体ペーストは、金属粉末に適当な有機バインダおよび溶剤を加えてボールミルやプラネタリーミキサー等の混練手段によって均質に分散させて混練した後、溶剤を必要量添加することによって、印刷や貫通孔の充填に適した粘度に調整することによって作製される。
【００２７】
この金属粉末は、後の焼成工程において第１のセラミックグリーンシート１および第２のセラミックグリーンシート２との同時焼成によって焼結する金属の粉末であり、タングステン（Ｗ），モリブデン（Ｍｏ），マンガン（Ｍｎ），金（Ａｕ），銀（Ａｇ），銅（Ｃｕ），パラジウム（Ｐｄ），白金（Ｐｔ）等の１種または２種以上が挙げられる。２種以上の場合は混合，合金，コーティング等のいずれの形態であっても構わない。
【００２８】
導体ペーストの有機バインダとしては、従来から導体ペーストに使用されているものが使用可能であり、例えばアクリル系（アクリル酸，メタクリル酸またはそれらのエステルの単独重合体または共重合体，具体的にはアクリル酸エステル共重合体，メタクリル酸エステル共重合体，アクリル酸エステル−メタクリル酸エステル共重合体等），ポリビニルブチラール系，アクリル−スチレン系，ポリプロピレンカーボネート系，セルロース系等の単独重合体または共重合体が挙げられる。焼成工程での分解性や揮発性を考慮すると、アクリル系，アルキド系の有機バインダがより好ましい。また、有機バインダの添加量と
しては、金属粉末によって異なるが、焼成時に分解・除去されやすく、かつ金属粉末を分散できる量であればよく、金属粉末に対して外添加で５乃至20質量％程度の量であることが望ましい。
【００２９】
導体ペーストに用いる溶剤としては、金属粉末と有機バインダとを良好に分散させて混合できるようなものであればよく、テルピネオールやブチルカルビトールアセテートなどが挙げられる。印刷後の形成性および乾燥性を考慮して、低沸点溶剤を用いることが好ましい。溶剤は金属粉末に対して４乃至15質量％の量で加えられ、これらの導体ペーストを良好に形成できる程度の粘度となるように、具体的には、電極パターン３や配線導体パターン７用の導体ペーストでは500乃至40000ｃｐｓ程度、貫通導体パターン６用の導体ペーストでは15000乃至40000ｃｐｓ程度となるように調整される。
【００３０】
導体ペーストには、焼成時の第１のセラミックグリーンシート１または第２のセラミックグリーンシート２の焼成収縮挙動や収縮率と合わせるため、または焼成後の配線導体の接合強度を確保するために、ガラスやセラミックスの粉末を添加してもよい。
【００３１】
次に、図２に示す例のように、第１のセラミックグリーンシート１の上面に、電極パターン３の一端を露出させて複数の電極パターン３および電極パターン３間を覆うように、セラミックペーストを印刷して貫通孔２ａの開口に沿って帯状の第１の絶縁パターン４を形成し、さらに、第１の絶縁パターン４の第１のセラミックグリーンシート１の中央部の一部を帯状に露出させて第１の絶縁パターン４を覆うように、セラミックペーストを印刷して第２の絶縁パターン５を第１の絶縁パターン４に沿って帯状に形成する。
【００３２】
第１の絶縁パターン４および第２の絶縁パターン５は、焼成後に絶縁層となるものである。第１の絶縁パターン４および第２の絶縁パターン５として用いられるセラミックペーストは、第１のセラミックグリーンシート１または第２のセラミックグリーンシート２を作製するのに用いるセラミック粉末に適当な有機バインダおよび溶剤を加えてボールミルまたはプラネタリーミキサー等の混練手段によって均質に分散させて混練した後、溶剤を必要量添加して粘度を調整することによって作製したセラミックペーストを使用することができる。第１の絶縁パターン４および第２の絶縁パターン５は、それぞれ、10乃至20μｍ程度の厚みに形成する。
【００３３】
また、第１の絶縁パターン４を印刷塗布し、第１の絶縁パターン４の表面を加圧して平坦にした後、第２の絶縁パターン５を印刷塗布しても構わない。このようにすると、空隙の発生をより良好に低減できるとともに、第２の絶縁パターン５をより良好に印刷することができる。
【００３４】
次に、図３に示す例のように、第１のセラミックグリーンシート１の上面に第２のセラミックグリーンシート２を積層して加圧することによって、凹部８ａを備えた積層体８を作製する。このとき、電極パターン３，第１の絶縁パターン４および第２の絶縁パターン５と枠状のセラミックグリーンシート２の貫通孔２ａの開口縁とが平面視で重なるように積層される。このときの加圧は必要に応じて加熱しながら行なう。加圧および加熱の条件は用いる有機バインダ等の種類や量によって異なるが、概ね２乃至20ＭＰａの圧力および30乃至100℃の温度である。また、第１のセラミックグリーンシート１と第２のセラミッ
クグリーンシート２との接着性を向上させるために、溶剤と有機バインダや可塑剤等とを混合した接着剤を用いてもよい。積層体８の凹部８ａの形状に対応するゴム等から成る弾性体を積層したセラミックグリーンシートの上に配置して加圧してもよい。
【００３５】
また、図４に示す例のように、電極パターン３，第１の絶縁パターン４および第２の絶縁パターン５は、第２のセラミックグリーンシート２の貫通孔２ａの開口縁と平面視で重
なるように配置されており、それぞれが凹部８ａ内に露出される長さは、それぞれに必要な長さに設定されている。例えば、電極パターン３の一端側の凹部８ａ内に露出する長さＬ１は、電極が、配線基板に実装される電子部品の各電極とワイヤボンディング実装またはフリップチップ実装によって電気的に接続される際の有効エリアを確保するために必要な長さに設定されており、ワイヤボンディング実装であれば通常0.1ｍｍ以上、フリップ
チップ実装であれば通常0.08ｍｍ以上が必要である。また、貫通孔２ａの開口に沿って帯状に形成された第１の絶縁パターン４が貫通孔２ａ内に露出される幅の長さＬ２および第１の絶縁パターン４に沿って帯状に形成された第２の絶縁パターン５が貫通孔２ａ内に露出される幅の長さＬ３は、それぞれ0.05乃至0.2ｍｍ程度が必要である。
【００３６】
上記したような積層体８とすることによって、第２のセラミックグリーンシート２の開口に沿った部分では、第１の絶縁パターン４の厚みと第２の絶縁パターン５の厚みとの合計の厚みを十分に厚くすることができる。よって、絶縁パターンに第２のセラミックグリーンシート２の開口に沿って電極パターン３を露出させるようなクラックが発生することを抑制することができる。また、第１のセラミックグリーンシート１と第２のセラミックグリーンシート２とを積層して加圧しても、平面視で第１の絶縁パターン４の端部と第２の絶縁パターン５の端部との位置がずれていることから、圧力が第２のセラミックグリーンシート２の開口内に位置する第１の絶縁パターン４の端部と第２の絶縁パターン５の端部とに分散するので、積層して加圧することによって電極パターン３にクラックが発生することを抑制することができる。従って、第１のセラミックグリーンシート１と第２のセラミックグリーンシート２とを積層して加圧した際に生じる絶縁パターンへのクラックや電極パターン３へのクラックを抑制することができる。従って、隣接する電極同士の短絡や電極の断線の発生を抑制することができる。
【００３７】
なお、図３および図４に示す例において、積層体８は、第１のセラミックグリーンシート１と第２のセラミックグリーンシート２とをそれぞれ１枚ずつ、合計２枚のセラミックグリーンシートを積層することによって形成されているが、いずれか一方あるいは両方のセラミックグリーンシートを複数枚として、積層体８を３枚以上のセラミックグリーンシートを積層することによって作製してもよい。また、図５に示す例のように、貫通孔２ａとは大きさの異なる貫通孔が形成された第１のセラミックグリーンシート１’の上面に、電極パターン３，第１の絶縁パターン４および第２の絶縁パターン５を形成し、この第１のセラミックグリーンシート１’を他の第１のセラミックグリーンシート１の上面に積層して加圧した後、第１のセラミックグリーンシート１’の上面に第２のセラミックグリーンシート２を積層して加圧することによって、凹部８ａ内に階段状の段差を備えるとともに、段差の上面に電極パターン３が形成された積層体８を作製しても構わない。図５に示す例においては、積層体８は２段の階段状の段差を備えているが、さらに多くの段差を備えていても構わない。このような、段差を設けることによって、ワイヤボンディングする際のボンディングワイヤの高さを変えて、ワイヤ同士の短絡を抑制できるので、同じ方向に向かって多くのボンディングワイヤによる接合を行なうことができる。
【００３８】
また、図３および図５に示す例では、第１のセラミックグリーンシート１の上面にのみ電極パターン３を形成しているが、図６に示す例のように、第２のセラミックグリーンシート２の上面にも電極パターン３を形成しても構わない。第２のセラミックグリーンシート２への電極パターン３，貫通導体パターン６および配線導体パターン７の形成は、上述した第１のセラミックグリーンシート１へ形成した場合と同様の方法によって形成することができる。また、第２のセラミックグリーンシート２の上面に、大きさの異なる貫通孔２ａが形成された他の第２のセラミックグリーンシート２を積層して加圧する場合には、第２のセラミックグリーンシート２の上面に形成された電極パターン３上に、上述と同様に、第１の絶縁パターン４および第２の絶縁パターン５を設けておくことが好ましい。
【００３９】
このような積層体８は、第１のセラミックグリーンシート１，下側の第２のセラミックグリーンシート２および上側の第２のセラミックグリーンシート２の順で積層して加圧することによって作製してもよいし、第１のセラミックグリーンシート１と下側の第２のセラミックグリーンシート２とを積層して加圧した後に、上側の第２のセラミックグリーンシート２を積層して加圧することによって作製しても構わない。加圧に際して凹部８ａの形状に対応する弾性体を用いる場合には、凹部８ａの底面や段差の上面も加圧できることから、第１のセラミックグリーンシート１，２枚の第２のセラミックグリーンシート２を積層して、同時に加圧して積層体８を作製することができるので、生産性，配線基板の寸法精度およびパターンの位置精度の良い積層体８を作製することができる。
【００４０】
電極パターン３は、電極パターン３を段差の上面に形成する場合には、第１のセラミックグリーンシート１または第２のセラミックグリーンシート２の貫通孔まで延ばして形成しても構わないが、図５乃至図７に示す例のように、貫通孔から離間させて形成しても構わない。貫通孔を形成してから電極パターン３を形成する場合は、電極パターン３を貫通孔から0.1ｍｍ程度離間させて形成することにより、貫通孔の内壁面に導体ペーストが塗
布されてしまうことによって複数の電極パターン３同士が接続して電極が短絡してしまう可能性を低減するのに有効である。電極パターン３を形成してから貫通孔２ａを形成する場合は、電極パターン３の端部と重なるように第２のグリーンシート２を打ち抜くことによって、貫通孔２ａまで延びた電極パターン３とすることができる。
【００４１】
電極パターン３は、貫通孔２ａの開口に沿った並びに複数形成される。図３，図５および図６に示す例では、四角形状に形成された貫通孔２ａの開口の対向する２辺に沿って複数の電極パターン３がそれぞれ12個ずつ並んで形成されている。また、図７（ａ）に示す例のように、積層体８は、貫通孔２ａの開口の４辺のそれぞれに沿って複数の電極パターン３が並んで形成されていても構わない。なお、図７（ｂ）に示す例のように、第１の絶縁パターン４および第２の絶縁パターン５は、平面視で、四角形状の貫通孔２ａの開口の各辺に沿って帯状に形成されており、全体が枠状となるように形成しても構わない。
【００４２】
また、平面視で、第１のセラミックグリーンシート１の上面の、第２のセラミックグリーンシート２と重なる領域の全体に、第１の絶縁パターン４および第２の絶縁パターン５を形成しておいても構わない。この場合、第１のセラミックグリーンシート１の上面の、第２のセラミックグリーンシート２と重なる領域において、電極パターン３および電極パターン３間のみを覆って第１の絶縁パターン４および第２の絶縁パターン５を形成した場合に比べて、電極パターン３が形成された部分と形成されていない部分との厚みの差が小さいことから、第１のセラミックグリーンシート１と第２のセラミックグリーンシート２とを積層して加圧する際に、積層された領域の全体に良好に圧力を加えることができるので、第１のセラミックグリーンシート１と第２のセラミックグリーンシート２とをより良好に密着して積層することができる。
【００４３】
そして、このようにして作製した積層体８を焼成することで、配線基板となる。焼成する工程は有機成分の除去とセラミック粉末の焼結とから成る。有機成分の除去は100乃至1000℃程度の温度範囲で積層体８を加熱することによって行ない、有機成分を分解し、揮
発させる。焼結温度はセラミック組成によって異なり、800乃至1600℃程度の範囲内で行
なう。また、焼成雰囲気はセラミック粉末や導体材料によって異なり、大気中あるいは還元雰囲気中あるいは非酸化性雰囲気中等で行なわれ、有機成分の除去を効果的に行なうために雰囲気中に水蒸気等を含ませてもよい。
【００４４】
焼成後の配線基板（図示せず）には、電極および配線導体の露出する表面に、電解めっき法あるいは無電解めっき法によってめっき層が被着される。これによって、配線導体と電子部品との固着、配線導体と外部回路基板の配線導体との接合、および電極とボンディ
ングワイヤとの接合を強固にすることができる。めっき層は、ニッケルおよび金等の耐蝕性に優れる金属から成るものである。例えば、厚さ１乃至10μｍ程度のニッケルめっき層と厚さ0.1乃至３μｍ程度の金めっき層とを順次被着させる。
【００４５】
なお、本発明は、上述の実施の形態の例に限定されるものではなく、種々の変更は可能である。例えば、貫通孔２ａとなる貫通孔が形成された第２のセラミックグリーンシート２を複数枚積層して加圧することにより、貫通孔２ａを備えた複数枚からなる第２のセラミックグリーンシート２を準備しても構わない。また、第２のセラミックグリーンシート２に電極パターン３を形成する際、第２のセラミックグリーンシート２に電極パターン３を印刷塗布した後、貫通孔２ａを形成しても構わない。また、第１のセラミックグリーンシート１の中央部に、貫通孔２ａよりも小さい貫通孔を形成しても構わない。この場合、この配線基板の下面に、銅（Ｃｕ），銅（Ｃｕ）−タングステン（Ｗ）等からなる放熱体を接合させておくことで、電子部品を放熱体上に直接搭載してすることによって、電子部品からの放熱性を高めた放熱性に優れた配線基板とすることができる。また、配線導体として配線基板の側面に形成した溝の内面に導体が形成された、いわゆるキャスタレーション導体を形成しても構わない。また、１つの積層体８の中央部に配線基板となる基板領域を縦横に並べて形成して、いわゆる多数個取り配線基板として製作しても構わない。第１のセラミックグリーンシート１は、貫通孔を備えたものであっても良く、これによって貫通孔を備えた配線基板を形成することができる。
【実施例】
【００４６】
本発明の配線基板の実施例１について説明する。なお、この実施例では、31ｍｍ×31ｍｍ×3.51ｍｍの積層体８の凹部８ａの４辺方向にそれぞれ３段の階段状の段差を備えたものである。
【００４７】
酸化アルミニウムを91質量％と、焼結助剤として酸化珪素、酸化マグネシウムおよび酸化カルシウムを合わせて４質量％と、顔料として二酸化チタンおよび酸化クロムを合わせて５質量％との割合で調合したセラミック粉末100質量％に対して、有機バインダとして
アクリル樹脂を固形分で10質量％と、可塑剤としてジブチルフタレートを１質量％との割合で加え、トルエンを溶媒としてボールミルにより40時間混合し、セラミックスラリーを調製した。このセラミックスラリーをドクターブレード法によってシート状に成形して、第１のセラミックグリーンシート１および第２のセラミックグリーンシート２となるセラミックグリーンシートを複数枚作製した。そして、これらのセラミックグリーンシートに以下に示すような加工を施し、第１のセラミックグリーンシート１および第２のセラミックグリーンシート２を準備した。
【００４８】
まず、第１のセラミックグリーンシート１には、次のような加工を施した。最初に、複数のセラミックグリーンシートの所定の位置に、打ち抜き金型によって直径が0.09乃至0.12ｍｍの貫通導体パターン６用の貫通孔を形成した。そして、貫通導体パターン６用の貫通孔に貫通導体パターン６用の導体ペーストを充填した後、セラミックグリーンシートの所定の面に、スクリーン印刷法で配線導体パターン７用の導体ペーストを印刷塗布した。その後、これらのセラミックグリーンシートを積層して加圧することにより、18層からなる厚さが2.038ｍｍの第１のセラミックグリーンシート１を得た。
【００４９】
次に、第２のセラミックグリーンシート２には、次のような加工を施した。複数のセラミックグリーンシートの所定の位置に、打ち抜き金型によって直径が0.09乃至0.12ｍｍの貫通導体パターン６用の貫通孔を形成した。また、これらのセラミックグリーンシートには、寸法が16.651ｍｍ×16.651ｍｍの貫通孔２ａ,17.921ｍｍ×17.921ｍｍの貫通孔２ａ
または19.699ｍｍ×19.699ｍｍの貫通孔２ａのいずれかを形成した。そして、貫通導体パターン６用の貫通孔に貫通導体パターン６用の導体ペーストを充填した後、セラミックグ
リーンシートの所定の面に、スクリーン印刷法で配線導体パターン７用の導体ペーストを印刷塗布した。その後、貫通孔２ａの大きさが同じセラミックグリーンシート同士を積層して加圧することにより、寸法が16.651ｍｍ×16.651ｍｍの貫通孔２ａを備えた２層からなる厚さが0.406ｍｍのシート（下側の第２のセラミックグリーンシート２ともいう）お
よび寸法が17.921ｍｍ×17.921ｍｍの貫通孔２ａを備えた２層からなる厚さが0.406ｍｍ
のシート（中間の第２のセラミックグリーンシート２ともいう）ならびに寸法が19.699ｍｍ×19.699ｍｍの貫通孔２ａを備えた２層からなる厚さが0.660ｍｍのシート（上側の第
２のセラミックグリーンシート２ともいう）の、積層して第２のセラミックグリーンシート２となる３種類のセラミックグリーンシートを得た。
【００５０】
そして、第１のセラミックグリーンシート１の上面に、スクリーン印刷法で電極パターン３用の導体ペーストを印刷塗布して、幅が約0.09乃至約0.12ｍｍで、下側の第２のセラミックグリーンシート２を積層した際に開口縁からの長さ（Ｌ１＋Ｌ２＋Ｌ３）が約0.5
ｍｍとなるように、厚さＨ１が約18μｍである電極パターン３を約0.06乃至約0.3ｍｍ間
隔で各辺40個ずつの合計160個形成した。
【００５１】
また、下側の第２のセラミックグリーンシート２の上面には、寸法が16.651ｍｍ×16.651ｍｍの貫通孔２ａの開口に沿った並びに、スクリーン印刷法で電極パターン３用の導体ペーストを印刷塗布して、幅が約0.09乃至約0.12ｍｍで、中間の第２のセラミックグリーンシート２を積層した際に開口縁からの長さ（Ｌ１＋Ｌ２＋Ｌ３）が約0.53ｍｍとなるように、厚さＨ１が約18μｍである電極パターン３を0.06乃至0.3ｍｍ間隔で各辺40個ずつ
の合計160個形成した。
【００５２】
また、中間の第２のセラミックグリーンシート２の上面には、寸法が17.921ｍｍ×17.921ｍｍの貫通孔２ａの辺から0.1ｍｍ離間した位置に、スクリーン印刷法で電極パターン
３用の導体ペーストを印刷塗布して、幅が約0.09乃至約0.12ｍｍで、上側の第２のセラミックグリーンシート２を積層した際に開口縁からの長さ（Ｌ１＋Ｌ２＋Ｌ３）が約0.7ｍ
ｍとなるように、厚さＨ１が約18μｍである電極パターン３を0.1乃至0.3ｍｍ間隔で各辺36個ずつの合計144個形成した。
【００５３】
また、第１のセラミックグリーンシート１の下面には、スクリーン印刷法で外部回路基板と接続するための接続パッドとなる配線導体パターン７用の導体ペーストを印刷塗布した。
【００５４】
なお、電極パターン３用の導体ペーストは、タングステン粉末100質量％に対して、ジ
ブチルフタレート，ジエチレングリコールブチルアセテート，セルロースナイトレート，イソプロピルアルコールおよびポリオキシアルキレンアルキルフェニルエーテルリン酸エステルを合計で８質量％加えて混合することによって作製した。配線導体パターン７用の導体ペーストは、タングステン粉末100質量％に対して、酸化アルミニウム粉末を３質量
％と、ジブチルフタレート，ジエチレングリコールブチルアセテート，セルロースナイトレート，イソプロピルアルコール，ポリオキシアルキレンアルキルエーテルリン酸エステルおよびポリオキシアルキレンアルキルエーテルを合計で18質量％とを加えて混合することによって作製した。貫通導体パターン６用の導体ペーストは、モリブデン粉末100質量
％に対して、酸化アルミニウム粉末を20質量％と、ジブチルフタレート，α−テルピネオールおよびポリエチレングリコールステアリルアミンを合計で60質量％とを加えて混合することによって作製した。
【００５５】
そして、第１のセラミックグリーンシート１および下側の第２のセラミックグリーンシート２ならびに中間の第２のセラミックグリーンシート２の上面に、スクリーン印刷法で、複数の電極パターン３および電極パターン３間を覆うように、第１の絶縁パターン４用
のセラミックペーストを印刷塗布することによって、下側の第２のセラミックグリーンシート２および中間の第２のセラミックグリーンシート２ならびに上側の第２のセラミックグリーンシート２を積層した際にそれぞれの開口縁からの幅（Ｌ２＋Ｌ３）が約0.15ｍｍとなるように、厚さＨ２が約18μｍである枠状の第１の絶縁パターン４を形成する。さらに、スクリーン印刷法で、第１の絶縁パターン４を覆うように、第２の絶縁パターン５用のセラミックペーストを印刷塗布して、下側の第２のセラミックグリーンシート２および中間の第２のセラミックグリーンシート２ならびに上側の第２のセラミックグリーンシート２を積層した際にそれぞれの開口縁からの幅（Ｌ３）が約0.1ｍｍとなるように、厚さ
Ｈ３が約10μｍである枠状の第２の絶縁パターン５を形成した。なお、第１の絶縁パターン４および第２の絶縁パターン５は、各シートの貫通導体パターン６同士の接続を妨げないように、それぞれの貫通導体パターン６が形成される領域に、貫通導体パターン６の大きさよりも大きい直径0.3ｍｍ程度の第１の絶縁パターン４および第２の絶縁パターン５
にパターンの非形成部を設けてある。セラミックペーストは、第１のセラミックグリーンシート１および第２のセラミックグリーンシート２と同様のセラミック粉末100質量％に
対して、ジブチルフタレート，ジエチレングリコールブチルアセテート，α−テルピネオール，セルロースナイトレートおよびイソプロピルアルコールを合計で60質量％を加えて混合することによって作製した。
【００５６】
また、比較例１として、第２のセラミックグリーンシート２の開口縁からの長さＬ２が約0.15ｍｍとなる、厚さＨ２が約18μｍであり、枠状の第１の絶縁パターン４を形成したものを準備した。また、比較例２として、第２のセラミックグリーンシート２の開口縁からの長さＬ２が約0.15ｍｍとなる、厚さＨ２が約28μｍである枠状の第１の絶縁パターン４を形成したものを準備した。なお、比較例１および比較例２は、第２の絶縁パターンを形成しておらず、第２の絶縁パターンを形成していない点以外は実施例１と同様の材料および方法で作製した。
【００５７】
次に、第１のセラミックグリーンシート１の上面に、下側の第２のセラミックグリーンシート２を載置し、加圧（加重：約2000ｋｇ）することで積層した後、中間の第２のセラミックグリーンシート２を載置し、加圧（加重：約2000ｋｇ）することで積層した。さらに、上側の第２のセラミックグリーンシート２を載置し、加圧（加重：約2000ｋｇ）することで積層体８を形成した。積層体８の凹部８ａ内には、電極パターン３が合計364個（
凹部の底面：160個，１段目の段差の上面：160個，２段目の段差の上面：144個）形成さ
れた。
【００５８】
次に、この積層体８を水蒸気を含んだ窒素雰囲気中にて約1000℃の温度で約３時間加熱することによって有機成分を除去した後、水蒸気を含んだ窒素雰囲気中にて約1500℃の温度で約６時間焼成を行ない、配線基板を製作した。そして、配線基板の電極および配線導体の露出する表面に、無電解めっき法にて、約４μｍの厚さのニッケルめっき層と約１μｍの厚さの金めっき層とを順次被着させた。
【００５９】
なお、実施例１および比較例１ならびに比較例２に対して、積層体８の外観検査を行なうとともに、配線基板の電極と配線導体との電気的導通のチェックを行なった。
【００６０】
その結果、実施例１では、積層体８の電極パターン３のクラックおよび、第１の絶縁パターン４および第２の絶縁パターン５の電極パターン３に達するクラックは確認されず、配線基板の隣接する電極同士の短絡ならびに電極と配線導体との断線は確認されなかった。これに対して、比較例１では、積層体８の第１の絶縁パターン４の電極パターン３に達するクラックが確認され、配線基板の隣接する電極同士の短絡が確認された。また、比較例２では、積層体８の電極パターン３にクラックが確認され、配線基板の電極と配線導体との断線や抵抗異常等の導通不良が確認された。以上のように、本発明の製造方法によれ
ば、絶縁パターンに生じるクラックによる電極パターン３の露出や電極パターン３に生じるクラックを抑制することができ、隣接する電極同士の短絡や電極の断線の発生を抑制することが確認できた。
【符号の説明】
【００６１】
１・・・・・・第１のセラミックグリーンシート
２・・・・・・第２のセラミックグリーンシート
２ａ・・・・・貫通孔
３・・・・・・電極パターン
４・・・・・・第１の絶縁パターン
５・・・・・・第２の絶縁パターン
６・・・・・・貫通導体パターン
７・・・・・・配線導体パターン
８・・・・・・積層体
８ａ・・・・・凹部
【図１】
0005383531.tif 000002
【図２】
0005383531.tif 000003
【図３】
0005383531.tif 000004
【図４】
0005383531.tif 000005
【図５】
0005383531.tif 000006
【図６】
0005383531.tif 000007
【図７】
0005383531.tif 000008